(57)【要約】【課題】  正孔および電子の注入・輸送性能、薄膜の安定性や耐久性に優れた有機ＥＬ素子用の各種材料を組み合わせることで、高効率、低駆動電圧、長寿命の有機ＥＬ素子を提供すること。【解決手段】  少なくとも陽極電極、正孔注入層、正孔輸送層、発光層、電子輸送層及び陰極電極をこの順に有する有機エレクトロルミネッセンス素子において、前記正孔注入層が分子中にトリフェニルアミン構造を３個以上有するアリールアミン化合物を含有し、前記正孔輸送層が分子中にトリフェニルアミン構造を２個有するアリールアミン化合物を含有し、かつ前記電子輸送層が下記一般式（１）で表される置換されたビピリジル化合物を含有することを特徴とする有機エレクトロルミネッセンス素子。【化１】2009151039.tif 000096（式中、Ｒ１〜Ｒ７は、同一でも異なってもよく水素原子、フッ素原子、塩素原子、シアノ基、トリフルオロメチル基、炭素原子数１ないし６の直鎖状もしくは分岐状のアルキル基、置換もしくは無置換の芳香族炭化水素基、置換もしくは無置換の芳香族複素環基または置換もしくは無置換の縮合多環芳香族基を表し、ｎ１は２ないし４の整数を表し、Ａ１は置換もしくは無置換の芳香族炭化水素の２〜４価基、置換もしくは無置換の芳香族複素環の２〜４価基、置換もしくは無置換の縮合多環芳香族の２〜４価基または下記一般式（２）で表される３価基【化２】2009151039.tif 000097（式中、Ｘ、Ｙ、Ｚは炭素原子または窒素原子を表す。）を表す。ただし、ｎ１＝２の場合、２つのビピリジル構造同志が直接結合することができるものとし、そのときＡ１は基ではない。）【選択図】  なし
2009151039.tif 000002
【特許請求の範囲】
【請求項１】
少なくとも陽極電極、正孔注入層、正孔輸送層、発光層、電子輸送層及び陰極電極をこの順に有する有機エレクトロルミネッセンス素子において、前記正孔注入層が分子中にトリフェニルアミン構造を３個以上有するアリールアミン化合物を含有し、前記正孔輸送層が分子中にトリフェニルアミン構造を２個有するアリールアミン化合物を含有し、かつ前記電子輸送層が下記一般式（１）で表される置換されたビピリジル化合物を含有することを特徴とする有機エレクトロルミネッセンス素子。
【化１】
2009151039.tif 000081
（式中、Ｒ１〜Ｒ７は、同一でも異なってもよく水素原子、フッ素原子、塩素原子、シアノ基、トリフルオロメチル基、炭素原子数１ないし６の直鎖状もしくは分岐状のアルキル基、置換もしくは無置換の芳香族炭化水素基、置換もしくは無置換の芳香族複素環基または置換もしくは無置換の縮合多環芳香族基を表し、ｎ１は２ないし４の整数を表し、Ａ１は置換もしくは無置換の芳香族炭化水素の２〜４価基、置換もしくは無置換の芳香族複素環の２〜４価基、置換もしくは無置換の縮合多環芳香族の２〜４価基または下記一般式（２）で表される３価基
【化２】
2009151039.tif 000082
（式中、Ｘ、Ｙ、Ｚは炭素原子または窒素原子を表す。）を表す。ただし、ｎ１＝２の場合、２つのビピリジル構造同士が直接結合することができるものとし、そのときＡ１は基ではない。）
【請求項２】
前記正孔注入層に含有される前記分子中にトリフェニルアミン構造を３個以上有するアリールアミン化合物が、下記一般式（３）で表されるアリールアミン化合物である請求項１記載の有機エレクトロルミネッセンス素子。
【化３】
2009151039.tif 000083
（式中、Ｒ８〜Ｒ１９は同一でも異なってもよくフッ素原子、塩素原子、シアノ基、トリフルオロメチル基、炭素原子数１ないし６の直鎖状もしくは分岐状のアルキル基、炭素原子数１ないし６の直鎖状もしくは分岐状のアルケニル基、置換もしくは無置換の芳香族炭化水素基、置換もしくは無置換の芳香族複素環基または置換もしくは無置換の縮合多環芳香族基であって、これらの置換基が同一のベンゼン環に複数個結合している場合は互いに環を形成していても良い。ｒ８〜ｒ１９は０または１〜４の整数を表し、Ａ２、Ａ３、Ａ４は同一でも異なってもよく、下記構造式（Ｂ）〜（Ｆ）で示される２価基、または単結合を表す。）
【化４】
2009151039.tif 000084
（式中、ｎ２は１〜３の整数を表す。）
【化５】
2009151039.tif 000085
【化６】
2009151039.tif 000086
【化７】
2009151039.tif 000087
【化８】
2009151039.tif 000088
【請求項３】
前記正孔輸送層に含有される前記分子中にトリフェニルアミン構造を２個有するアリールアミン化合物が、下記一般式（４）で表されるアリールアミン化合物である請求項１または２に記載の有機エレクトロルミネッセンス素子。
【化９】
2009151039.tif 000089
（式中、Ｒ２０〜Ｒ２５は同一でも異なってもよくフッ素原子、塩素原子、シアノ基、トリフルオロメチル基、炭素原子数１ないし６の直鎖状もしくは分岐状のアルキル基、炭素原子数１ないし６の直鎖状もしくは分岐状のアルケニル基、置換もしくは無置換の芳香族炭化水素基、置換もしくは無置換の芳香族複素環基または置換もしくは無置換の縮合多環芳香族基であって、これらの置換基が同一のベンゼン環に複数個結合している場合は互いに環を形成していても良い。ｒ２０〜ｒ２５は０または１〜４の整数を表し、Ａ５は下記構造式（Ｂ）〜（Ｆ）で示される２価基、または単結合を表す。）
【化１０】
2009151039.tif 000090
（式中、ｎ２は１〜３の整数を表す。）
【化１１】
2009151039.tif 000091
【化１２】
2009151039.tif 000092
【化１３】
2009151039.tif 000093
【化１４】
2009151039.tif 000094
【請求項４】
前記置換されたビピリジル化合物が、下記一般式（５）で表されるアリールアミン化合物である請求項１〜３のいずれかに記載の有機エレクトロルミネッセンス素子。
【化１５】
2009151039.tif 000095
（式中、Ｒ２６〜Ｒ３２は、同一でも異なってもよく水素原子、フッ素原子、塩素原子、シアノ基、トリフルオロメチル基、炭素原子数１ないし６の直鎖状もしくは分岐状のアルキル基、置換もしくは無置換の芳香族炭化水素基、置換もしくは無置換の芳香族複素環基または置換もしくは無置換の縮合多環芳香族基を表し、ｎ３は３または４の整数を表し、Ａ６は置換もしくは無置換の芳香族炭化水素の２〜４価基、置換もしくは無置換の芳香族複素環の２〜４価基、置換もしくは無置換の縮合多環芳香族の２〜４価基を表す。）
【発明の詳細な説明】
【技術分野】
【０００１】
本発明は、各種の表示装置に好適な自発光素子である有機エレクトロルミネッセンス素子に関するものであリ、詳しくはアリールアミン誘導体とピリジン誘導体を用いた有機エレクトロルミネッセンス素子（以下、有機ＥＬ素子と略称する。）に関するものである。
【背景技術】
【０００２】
有機ＥＬ素子は自己発光性素子であるため、液晶素子にくらべて明るく視認性に優れ、鮮明な表示が可能であるため、活発な研究がなされてきた。【０００３】
１９８７年にイーストマン・コダック社のＣ．Ｗ．Ｔａｎｇらは各種の役割を各材料に分担した積層構造素子を開発することにより有機材料を用いた有機ＥＬ素子を実用的なものにした。彼らは電子を輸送することのできる蛍光体と正孔を輸送することのできる有機物とを積層し、両方の電荷を蛍光体の層の中に注入して発光させることにより、１０Ｖ以下の電圧で１０００ｃｄ／ｍ２以上の高輝度が得られるようになった（例えば、特許文献１および特許文献２参照）。
【先行技術文献】
【特許文献】
【０００４】
【特許文献１】特開平８−４８６５６号公報
【特許文献２】特許第３１９４６５７号公報
【０００５】
現在まで、有機ＥＬ素子の実用化のために多くの改良がなされ、積層構造の各種の役割をさらに細分化して、基板上に順次に、陽極、正孔注入層、正孔輸送層、発光層、電子輸送層、電子注入層、陰極を設けた電界発光素子によって高効率と耐久性が達成されるようになってきた（例えば、非特許文献1参照）。【０００６】
【非特許文献１】応用物理学会第９回講習会予稿集５５〜６１ページ（２００１）
【０００７】
また発光効率の更なる向上を目的として三重項励起子の利用が試みられ、燐光発光性化合物の利用が検討されている（例えば、非特許文献２参照）。【０００８】
【非特許文献２】応用物理学会第９回講習会予稿集２３〜３１ページ（２００１）
【０００９】
発光層は、一般的にホスト材料と称される電荷輸送性の化合物に、蛍光性化合物や燐光発光性化合物をドープして作製することもできる。前記非特許文献に記載されているように、有機ＥＬ素子における有機材料の選択は、その素子の効率や耐久性など諸特性に大きな影響を与える（非特許文献２参照）。【００１０】
有機ＥＬ素子においては、両電極から注入された電荷が発光層で再結合して発光が得られるが、高効率、低駆動電圧、長寿命となる有機ＥＬ素子とするためには、電子と正孔を効率良く注入・輸送し再結合させたキャリアバランスに優れた素子とする必要がある。【００１１】
有機ＥＬ素子に用いられる正孔注入材料として初期には銅フタロシアニン(以下ＣｕＰｃと略称する)のようなフタロシアニン類が提案されたが（例えば、特許文献３参照）、可視域に吸収があることから、フェニレンジアミン構造を有する材料が広く用いられるようになった（例えば、特許文献４参照）。一方、正孔輸送材料としては、ベンジジン骨格を含むアリールアミン系材料が用いられてきた（例えば、特許文献５参照）。【００１２】
【特許文献３】米国特許第４，７２０，４３２号公報
【特許文献４】特開平８−２９１１１５号公報
【特許文献５】特許第３５２９７３５号公報
【００１３】
代表的な発光材料であるトリス（８−ヒドロキシキノリン）アルミニウム（以後、Ａｌｑと略称する）は電子輸送材料として一般的に使用されているが、一般的に使用されている正孔輸送材料が持つ正孔移動度に比べ、Ａｌｑが持つ電子移動度が低いこと、Ａｌｑの仕事関数が５．８ｅＶと十分な正孔阻止能力があるとは言えないため、正孔の一部が発光層を通り抜けてしまい、効率が低下してしまう。【００１４】
更に、陽極および陰極から発光層へ、正孔注入または電子注入を効率良く行うため、材料の持つイオン化ポテンシャルの値と電子親和力の値を段階的に設定し、正孔注入層および電子注入層それぞれについて２層以上積層した素子が開発されているが（例えば、特許文献６参照）、用いられている材料では、発光効率、駆動電圧、素子寿命のいずれにおいても十分であるとはいえない。【００１５】
【特許文献６】特開平６−３１４５９４号公報
【００１６】
有機ＥＬ素子の素子特性を改善させるために、正孔および電子の注入・輸送性能、薄膜の安定性や耐久性に優れた材料を組み合わせることで、キャリアバランスのとれた高効率、低駆動電圧、長寿命な素子が求められている。
【発明の概要】
【発明が解決しようとする課題】
【００１７】
本発明の目的は、正孔および電子の注入・輸送性能、薄膜の安定性や耐久性に優れた有機ＥＬ素子用の各種材料を組み合わせることで、高効率、低駆動電圧、長寿命の有機ＥＬ素子を提供することにある。本発明に適した有機化合物の物理的な特性としては、（１）正孔および電子の注入特性が良いこと、（２）正孔および電子の移動速度が速いこと、（３）電子および正孔阻止能力に優れること、（４）薄膜状態が安定であること（５）耐熱性に優れていることをあげることができる。また、本発明に適した素子の物理的な特性としては、（１）発光効率が高いこと、（２）発光開始電圧が低いこと、（３）実用駆動電圧が低いこと、（４）長寿命であること、をあげることができる。
【課題を解決するための手段】
【００１８】
そこで本発明者らは上記の目的を達成するために、アリールアミン系材料が、正孔注入および輸送能力、薄膜の安定性や耐久性に優れていることと、電子親和性であるピリジン誘導体が電子注入および輸送能力、薄膜の安定性や耐久性に優れているということに着目して、特定のアリールアミン化合物と特定のピリジン誘導体を選択し、キャリアバランスのとれるように組み合わせた種々の有機ＥＬ素子を作製し、素子の特性評価を鋭意行なった結果、本発明を完成するに至った。【００１９】
すなわち、本発明によれば、以下の有機ＥＬ素子が提供される。
１．少なくとも陽極電極、正孔注入層、正孔輸送層、発光層、電子輸送層及び陰極電極をこの順に有する有機エレクトロルミネッセンス素子において、前記正孔注入層が分子中にトリフェニルアミン構造を３個以上有するアリールアミン化合物を含有し、前記正孔輸送層が分子中にトリフェニルアミン構造を２個有するアリールアミン化合物を含有し、かつ前記電子輸送層が下記一般式（１）で表される置換されたビピリジル化合物を含有することを特徴とする有機エレクトロルミネッセンス素子。【００２０】
【化１】
2009151039.tif 000003
【００２１】
（式中、Ｒ１〜Ｒ７は、同一でも異なってもよく水素原子、フッ素原子、塩素原子、シアノ基、トリフルオロメチル基、炭素原子数１ないし６の直鎖状もしくは分岐状のアルキル基、置換もしくは無置換の芳香族炭化水素基、置換もしくは無置換の芳香族複素環基または置換もしくは無置換の縮合多環芳香族基を表し、ｎ１は２ないし４の整数を表し、Ａ１は置換もしくは無置換の芳香族炭化水素の２〜４価基、置換もしくは無置換の芳香族複素環の２〜４価基、置換もしくは無置換の縮合多環芳香族の２〜４価基または下記一般式（２）で表される３価基【００２２】
【化２】
2009151039.tif 000004
【００２３】
（式中、Ｘ、Ｙ、Ｚは炭素原子または窒素原子を表す。）を表す。ただし、ｎ１＝２の場合、２つのビピリジル構造同士が直接結合することができるものとし、そのときＡ１は基ではない。）【００２４】
２．前記正孔注入層に含有される前記分子中にトリフェニルアミン構造を３個以上有するアリールアミン化合物が、下記一般式（３）で表されるアリールアミン化合物である１記載の有機ＥＬ素子。【００２５】
【化３】
2009151039.tif 000005
【００２６】
（式中、Ｒ８〜Ｒ１９は同一でも異なってもよくフッ素原子、塩素原子、シアノ基、トリフルオロメチル基、炭素原子数１ないし６の直鎖状もしくは分岐状のアルキル基、炭素原子数１ないし６の直鎖状もしくは分岐状のアルケニル基、置換もしくは無置換の芳香族炭化水素基、置換もしくは無置換の芳香族複素環基または置換もしくは無置換の縮合多環芳香族基であって、これらの置換基が同一のベンゼン環に複数個結合している場合は互いに環を形成していても良い。ｒ８〜ｒ１９は０または１〜４の整数を表し、Ａ２、Ａ３、Ａ４は同一でも異なってもよく、下記構造式（Ｂ）〜（Ｆ）で示される２価基、または単結合を表す。）【００２７】
【化４】
2009151039.tif 000006
【００２８】
（式中、ｎ２は１〜３の整数を表す。）【００２９】
【化５】
2009151039.tif 000007
【００３０】
【化６】
2009151039.tif 000008
【００３１】
【化７】
2009151039.tif 000009
【００３２】
【化８】
2009151039.tif 000010
【００３３】
３．前記正孔輸送層に含有される前記分子中にトリフェニルアミン構造を２個有するアリールアミン化合物が、下記一般式（４）で表されるアリールアミン化合物である１または２に記載の有機ＥＬ素子。【００３４】
【化９】
2009151039.tif 000011
【００３５】
（式中、Ｒ２０〜Ｒ２５は同一でも異なってもよくフッ素原子、塩素原子、シアノ基、トリフルオロメチル基、炭素原子数１ないし６の直鎖状もしくは分岐状のアルキル基、炭素原子数１ないし６の直鎖状もしくは分岐状のアルケニル基、置換もしくは無置換の芳香族炭化水素基、置換もしくは無置換の芳香族複素環基または置換もしくは無置換の縮合多環芳香族基であって、これらの置換基が同一のベンゼン環に複数個結合している場合は互いに環を形成していても良い。ｒ２０〜ｒ２５は０または１〜４の整数を表し、Ａ５は下記構造式（Ｂ）〜（Ｆ）で示される２価基、または単結合を表す。）【００３６】
【化１０】
2009151039.tif 000012
【００３７】
（式中、ｎ２は１〜３の整数を表す。）【００３８】
【化１１】
2009151039.tif 000013
【００３９】
【化１２】
2009151039.tif 000014
【００４０】
【化１３】
2009151039.tif 000015
【００４１】
【化１４】
2009151039.tif 000016
【００４２】
４．前記置換されたビピリジル化合物が、下記一般式（５）で表されるアリールアミン化合物である１〜３のいずれかに記載の有機ＥＬ素子。【００４３】
【化１５】
2009151039.tif 000017
【００４４】
（式中、Ｒ２６〜Ｒ３２は、同一でも異なってもよく水素原子、フッ素原子、塩素原子、シアノ基、トリフルオロメチル基、炭素原子数１ないし６の直鎖状もしくは分岐状のアルキル基、置換もしくは無置換の芳香族炭化水素基、置換もしくは無置換の芳香族複素環基または置換もしくは無置換の縮合多環芳香族基を表し、ｎ３は３または４の整数を表し、Ａ６は置換もしくは無置換の芳香族炭化水素の３または４価基、置換もしくは無置換の芳香族複素環の３または４価基、置換もしくは無置換の縮合多環芳香族の３または４価基を表す。）【００４５】
一般式（１）中のＡ１で表される、置換もしくは無置換の芳香族炭化水素基、置換もしくは無置換の芳香族複素環基または置換もしくは無置換の縮合多環芳香族基の芳香族炭化水素基、芳香族複素環基または縮合多環芳香族基としては、具体的に次のような基をあげることができる。これらの基からさらに水素原子が１〜３個減じて、２〜４価基となるものである。フェニル基、ビフェニリル基、ターフェニリル基、テトラキスフェニル基、スチリル基、ナフチル基、アントリル基、アセナフテニル基、フルオレニル基、フェナントリル基、ピレニル基、ピリジル基、ピリミジル基、トリアジン基、フラニル基、ピラニル基、チオフェニル基、キノリル基、ベンゾフラニル基、ベンゾチオフェニル基、インドリル基、カルバゾリル基、ベンゾオキサゾリル基、ベンゾチアゾリル基、キノキサリル基、ベンゾイミダゾリル基、ピラゾリル基、ジベンゾフラニル基、ジベンゾチオフェニル基、ナフチリジニル基、フェナントロリル基。【００４６】
一般式（１）中のＡ１で表される、置換もしくは無置換の芳香族炭化水素基、置換もしくは無置換の芳香族複素環基または置換もしくは無置換の縮合多環芳香族基に対する置換基として、具体的には、フッ素原子、塩素原子、シアノ基、水酸基、ニトロ基、炭素原子数１ないし６の直鎖状もしくは分岐状のアルキル基のような基をあげることができ、さらに置換されていても良い。【００４７】
一般式（１）中のＲ１〜Ｒ７で表される、置換もしくは無置換の芳香族炭化水素基の芳香族炭化水素基、置換もしくは無置換の芳香族複素環基または置換もしくは無置換の縮合多環芳香族基としては、具体的にフェニル基、ビフェニリル基、ターフェニリル基、テトラキスフェニル基、スチリル基、ナフチル基、アントリル基、アセナフテニル基、フルオレニル基、フェナントリル基、インデニル基、ピレニル基、ピリジル基、ビピリジル基、ピリミジル基、フラニル基、ピラニル基、チオフェニル基、キノリル基、イソキノリル基、ベンゾフラニル基、ベンゾチオフェニル基、インドリル基、カルバゾリル基、ベンゾオキサゾリル基、ベンゾチアゾリル基、キノキサリル基、ベンゾイミダゾリル基、ピラゾリル基、ジベンゾフラニル基、ジベンゾチオフェニル基、ナフチリジニル基、フェナントロリニル基、アクリジニル基をあげることができる。【００４８】
一般式（１）中のＲ１〜Ｒ７で表される、置換もしくは無置換の芳香族炭化水素基、置換もしくは無置換の芳香族複素環基または置換もしくは無置換の縮合多環芳香族基に対する置換基としては、具体的にフッ素原子、塩素原子、トリフルオロメチル基、炭素原子数１ないし６の直鎖状もしくは分岐状のアルキル基、フェニル基、ビフェニリル基、ターフェニリル基、テトラキスフェニル基、スチリル基、ナフチル基、フルオレニル基、フェナントリル基、インデニル基、ピレニル基、ピリジル基、ビピリジル基、ピリミジル基、キノリル基、イソキノリル基、インドリル基、カルバゾリル基、キノキサリル基、ピラゾリル基をあげることができ、さらに置換されていても良い。【００４９】
一般式（３）中のＲ８〜Ｒ１９で表される、置換もしくは無置換の芳香族炭化水素基、置換もしくは無置換の芳香族複素環基または置換もしくは無置換の縮合多環芳香族基の芳香族炭化水素基、芳香族複素環基または縮合多環芳香族基としては、具体的にフェニル基、ビフェニリル基、ターフェニリル基、テトラキスフェニル基、スチリル基、ナフチル基、アントリル基、アセナフテニル基、フルオレニル基、フェナントリル基、インデニル基、ピレニル基、ピリジル基、ピリミジル基、フラニル基、ピラニル基、チオフェニル基、キノリル基、イソキノリル基、ベンゾフラニル基、ベンゾチオフェニル基、インドリル基、カルバゾリル基、ベンゾオキサゾリル基、ベンゾチアゾリル基、キノキサリル基、ベンゾイミダゾリル基、ピラゾリル基、ジベンゾフラニル基、ジベンゾチオフェニル基、ナフチリジニル基、フェナントロリニル基、アクリジニル基をあげることができる。【００５０】
一般式（３）中のＲ８〜Ｒ１９で表される、置換もしくは無置換の芳香族炭化水素基、置換もしくは無置換の芳香族複素環基または置換もしくは無置換の縮合多環芳香族基に対する置換基としては、具体的にフッ素原子、塩素原子、トリフルオロメチル基、炭素原子数１ないし６の直鎖状もしくは分岐状のアルキル基、フェニル基、ビフェニリル基、ターフェニリル基、テトラキスフェニル基、スチリル基、ナフチル基、フルオレニル基、フェナントリル基、インデニル基、ピレニル基をあげることができ、さらに置換されていても良い。【００５１】
一般式（４）中のＲ２０〜Ｒ２５で表される、置換もしくは無置換の芳香族炭化水素基、置換もしくは無置換の芳香族複素環基または置換もしくは無置換の縮合多環芳香族基の芳香族炭化水素基、芳香族複素環基または縮合多環芳香族基としては、具体的にフェニル基、ビフェニリル基、ターフェニリル基、テトラキスフェニル基、スチリル基、ナフチル基、アントリル基、アセナフテニル基、フルオレニル基、フェナントリル基、インデニル基、ピレニル基、ピリジル基、ピリミジル基、フラニル基、ピラニル基、チオフェニル基、キノリル基、イソキノリル基、ベンゾフラニル基、ベンゾチオフェニル基、インドリル基、カルバゾリル基、ベンゾオキサゾリル基、ベンゾチアゾリル基、キノキサリル基、ベンゾイミダゾリル基、ピラゾリル基、ジベンゾフラニル基、ジベンゾチオフェニル基、ナフチリジニル基、フェナントロリニル基、アクリジニル基をあげることができる。【００５２】
一般式（４）中のＲ２０〜Ｒ２５で表される、置換もしくは無置換の芳香族炭化水素基、置換もしくは無置換の芳香族複素環基または置換もしくは無置換の縮合多環芳香族基に対する置換基としては、具体的にフッ素原子、塩素原子、トリフルオロメチル基、炭素原子数１ないし６の直鎖状もしくは分岐状のアルキル基、フェニル基、ビフェニリル基、ターフェニリル基、テトラキスフェニル基、スチリル基、ナフチル基、フルオレニル基、フェナントリル基、インデニル基、ピレニル基をあげることができ、さらに置換されていても良い。【００５３】
一般式（５）中のＡ６で表される、置換もしくは無置換の芳香族炭化水素基、置換もしくは無置換の芳香族複素環基または置換もしくは無置換の縮合多環芳香族基の芳香族炭化水素基、芳香族複素環基または縮合多環芳香族基としては、具体的に次のような基をあげることができる。これらの基からさらに水素原子が２または３個減じて、３または４価基となるものである。フェニル基、ビフェニリル基、ターフェニリル基、テトラキスフェニル基、スチリル基、ナフチル基、アントリル基、アセナフテニル基、フルオレニル基、フェナントリル基、ピレニル基、ピリジル基、ピリミジル基、トリアジン基、フラニル基、ピラニル基、チオフェニル基、キノリル基、ベンゾフラニル基、ベンゾチオフェニル基、インドリル基、カルバゾリル基、ベンゾオキサゾリル基、ベンゾチアゾリル基、キノキサリル基、ベンゾイミダゾリル基、ピラゾリル基、ジベンゾフラニル基、ジベンゾチオフェニル基、ナフチリジニル基、フェナントロリル基。【００５４】
一般式（５）中のＡ６で表される、置換もしくは無置換の芳香族炭化水素基、置換もしくは無置換の芳香族複素環基または置換もしくは無置換の縮合多環芳香族基に対する置換基として、具体的には、フッ素原子、塩素原子、シアノ基、水酸基、ニトロ基、炭素原子数１ないし６の直鎖状もしくは分岐状のアルキル基のような基をあげることができ、さらに置換されていても良い。【００５５】
本発明の有機ＥＬ素子に用いられる、前記一般式（１）または前記一般式（５）で表される、置換されたビピリジル化合物は、有機ＥＬ素子の電子輸送層の構成材料として使用することができる。
本発明の有機ＥＬ素子に用いられる、前記一般式（３）で表される分子中にトリフェニルアミン構造を３個以上有するアリールアミン化合物または前記一般式（４）で表される分子中にトリフェニルアミン構造を２個有するアリールアミン化合物は、有機ＥＬ素子の正孔注入層または正孔輸送層の構成材料として使用することができる。
前記一般式（３）で表される分子中にトリフェニルアミン構造を３個以上有するアリールアミン化合物は前記一般式（４）で表される分子中にトリフェニルアミン構造を２個有するアリールアミン化合物と比較して、正孔の移動度が高く正孔注入層の材料として好ましい化合物である。【００５６】
本発明の有機ＥＬ素子は、正孔および電子の注入・輸送性能、薄膜の安定性や耐久性に優れた有機ＥＬ素子用の材料を、キャリアバランスを考慮しながら組み合わせているため、従来の有機ＥＬ素子に比べて、正孔輸送層への正孔輸送効率が向上し、電子輸送層から発光層への電子輸送効率も向上することによって、発光効率が向上すると共に、駆動電圧が低下して、有機ＥＬ素子の耐久性を向上させることができる。
高効率、低駆動電圧、長寿命の有機ＥＬ素子を実現することが可能となった。
【発明の効果】
【００５７】
本発明の有機ＥＬ素子は、正孔および電子の注入・輸送性能、薄膜の安定性や耐久性に優れた特定のアリールアミン化合物と特定のピリジン誘導体を選択し、キャリアバランスのとれるように組み合わせ、高効率、低駆動電圧、長寿命の有機ＥＬ素子を実現することができる。従来の有機ＥＬ素子の発光効率および駆動電圧、そして耐久性を改良することができる。
【発明を実施するための形態】
【００５８】
本発明の有機ＥＬ素子に用いられる、前記一般式（１）または前記一般式（５）で表される、置換されたビピリジル化合物は、例えば、種々の芳香族炭化水素化合物、縮合多環芳香族化合物または芳香族複素環化合物のハライドとピナコールボランやビス(ピナコラート)ジボロンとの反応で合成されたボロン酸またはボロン酸エステル（例えば、非特許文献３参照）と、種々のハロゲノピリジンとをＳｕｚｕｋｉカップリングなどのクロスカップリング反応（例えば、非特許文献４参照）を行うことによって、置換されたビピリジル化合物を合成することができる。
【００５９】
【非特許文献３】Ｊ．Ｏｒｇ．Ｃｈｅｍ．，６０，７５０８（１９９５）
【非特許文献４】Ｓｙｎｔｈ．Ｃｏｍｍｕｎ．，１１，５１３（１９８１）
【００６０】
本発明の有機ＥＬ素子に用いられる、前記一般式（３）で表される分子中にトリフェニルアミン構造を３個以上有するアリールアミン化合物または前記一般式（４）で表される分子中にトリフェニルアミン構造を２個有するアリールアミン化合物は、既知の方法によって合成することができる。（例えば、特許文献７〜９参照）
【００６１】
【特許文献７】特開平７−１２６６１５号公報
【特許文献８】特開平８−０４８６５６号公報
【特許文献９】特開２００５−１０８８０４号公報
【００６２】
本発明の有機ＥＬ素子に用いられる、前記一般式（１）で表される置換されたビピリジル化合物の中で、好ましい化合物の具体例を以下に示すが、これらの化合物に限定されるものではない。
【００６３】
【化１６】
2009151039.tif 000018
【００６４】
【化１７】
2009151039.tif 000019
【００６５】
【化１８】
2009151039.tif 000020
【００６６】
【化１９】
2009151039.tif 000021
【００６７】
【化２０】
2009151039.tif 000022
【００６８】
【化２１】
2009151039.tif 000023
【００６９】
【化２２】
2009151039.tif 000024
【００７０】
【化２３】
2009151039.tif 000025
【００７１】
【化２４】
2009151039.tif 000026
【００７２】
【化２５】
2009151039.tif 000027
【００７３】
【化２６】
2009151039.tif 000028
【００７４】
【化２７】
2009151039.tif 000029
【００７５】
【化２８】
2009151039.tif 000030
【００７６】
【化２９】
2009151039.tif 000031
【００７７】
【化３０】
2009151039.tif 000032
【００７８】
【化３１】
2009151039.tif 000033
【００７９】
【化３２】
2009151039.tif 000034
【００８０】
【化３３】
2009151039.tif 000035
【００８１】
本発明の有機ＥＬ素子に用いられる、前記一般式（３）で表される分子中にトリフェニルアミン構造を３個以上有するアリールアミン化合物の中で、好ましい化合物の具体例を以下に示すが、これらの化合物に限定されるものではない。
【００８２】
【化３４】
2009151039.tif 000036
【００８３】
【化３５】
2009151039.tif 000037
【００８４】
【化３６】
2009151039.tif 000038
【００８５】
【化３７】
2009151039.tif 000039
【００８６】
【化３８】
2009151039.tif 000040
【００８７】
【化３９】
2009151039.tif 000041
【００８８】
【化４０】
2009151039.tif 000042
【００８９】
【化４１】
2009151039.tif 000043
【００９０】
【化４２】
2009151039.tif 000044
【００９１】
【化４３】
2009151039.tif 000045
【００９２】
【化４４】
2009151039.tif 000046
【００９３】
【化４５】
2009151039.tif 000047
【００９４】
【化４６】
2009151039.tif 000048
【００９５】
【化４７】
2009151039.tif 000049
【００９６】
【化４８】
2009151039.tif 000050
【００９７】
本発明の有機ＥＬ素子に用いられる、前記一般式（４）で表される分子中にトリフェニルアミン構造を２個有するアリールアミン化合物の中で、好ましい化合物の具体例を以下に示すが、これらの化合物に限定されるものではない。
【００９８】
【化４９】
2009151039.tif 000051
【００９９】
【化５０】
2009151039.tif 000052
【０１００】
【化５１】
2009151039.tif 000053
【０１０１】
【化５２】
2009151039.tif 000054
【０１０２】
【化５３】
2009151039.tif 000055
【０１０３】
【化５４】
2009151039.tif 000056
【０１０４】
【化５５】
2009151039.tif 000057
【０１０５】
【化５６】
2009151039.tif 000058
【０１０６】
【化５７】
2009151039.tif 000059
【０１０７】
【化５８】
2009151039.tif 000060
【０１０８】
【化５９】
2009151039.tif 000061
【０１０９】
【化６０】
2009151039.tif 000062
【０１１０】
【化６１】
2009151039.tif 000063
【０１１１】
本発明の有機ＥＬ素子の構造としては、図２に示すようにガラス基板１上に順次に、陽極（透明電極）２、正孔注入層３、正孔輸送層４、発光層５、電子輸送層７、電子注入層８、陰極９からなるもの、また、図１に示すように、発光層５と電子輸送層７の間に正孔阻止層６を有するものがあげられる。これらの多層構造においては有機層を何層か省略することが可能であり、例えばガラス基板上に順次に、陽極、正孔注入層、正孔輸送層、発光層、電子輸送層、陰極とすることもできる。
【０１１２】
本発明の有機ＥＬ素子の陽極としては、ＩＴＯや金のような仕事関数の大きな電極材料が用いられる。
正孔注入層としては、正孔の移動度が高い、分子中にトリフェニルアミン構造を３個以上有するアリールアミン化合物が用いられる。
正孔輸送層としては、分子中にトリフェニルアミン構造を２個有するアリールアミン化合物が用いられる。
【０１１３】
本発明の有機ＥＬ素子の発光層、正孔阻止層としては、アルミニウムの錯体、スチリル誘導体、チアゾール誘導体、オキサゾール誘導体、カルバゾール誘導体、ポリジアルキルフルオレン誘導体などが用いられる。
また、発光層のホスト材料として、例えば、キナクリドン、クマリン、ルブレンなどの蛍光体を用いることができる。燐光発光体としては、フェニルピリジンのイリジウム錯体（Ｉｒ（ＰＰｙ）３）などの緑色の燐光発光体、ＦＩｒｐｉｃ、ＦＩｒ６などの青色の燐光発光体、Ｂｔｐ２Ｉｒ（ａｃａｃ）などの赤色の燐光発光体などが用いられ、このときのホスト材料としては正孔注入・輸送性のホスト材料４，４’−ジ（Ｎ−カルバゾリル）ビフェニル（以後、ＣＢＰと略称する）などを用いることによっても、高性能の有機ＥＬ素子を作製することができる。
【０１１４】
本発明の有機ＥＬ素子の正孔阻止層としては、置換されたビピリジル化合物を用いることもできる。
【０１１５】
本発明の有機ＥＬ素子の電子輸送層としては、置換されたビピリジル化合物が用いられる。
【０１１６】
本発明の有機ＥＬ素子は図１、図２に示すように電子注入層を有していても良い。電子注入層としてはフッ化リチウムなどを用いることができる。
陰極としては、アルミニウムのような仕事関数の低い電極材料や、アルミニウムマグネシウムのような、より仕事関数の低い合金が電極材料として用いられる。
【０１１７】
以下、本発明の実施の形態について、実施例により具体的に説明するが、本発明はその要旨を越えない限り、以下の実施例に限定されるものではない。
【実施例１】
【０１１８】
（１，３，５−トリス（２，２’；６’，２’’−ターピリジン−６−イル）ベンゼン（化合物１−８）の合成）
窒素雰囲気下、反応容器に１，３，５−トリブロモベンゼン８．６ｇ、ビス（ピナコラート）ジボロン（ＰＩＮ２Ｂ２）２５．０ｇ、酢酸カリウム２４．１ｇ、予めモレキュラーシーブス４Ａで脱水したジメチルスルホキシド２５０ｍｌ、ＰｄＣｌ２（ｄｐｐｆ）−ＣＨ２Ｃｌ２１．３５ｇを加えて加熱し、８０℃で２０時間撹拌を行った。室温まで冷却した後、反応液を水１０００ｍｌに加え、３０分撹拌した。ろ過によって析出物をろ別し、析出物をメタノール洗浄した。粗製物を酢酸エチル２００ｍｌに溶解させ、不溶物をろ過によって除き、ろ液を濃縮乾固することによって１，３，５−トリス（４，４，５，５−テトラメチル−［１，３，２］ジオキサボロラン−２−イル）ベンゼン７．１ｇ（収率５７％）の白色粉体を得た。【０１１９】
得られた１，３，５−トリス（４，４，５，５−テトラメチル−［１，３，２］ジオキサボロラン−２−イル）ベンゼン３．０ｇ、６−ブロモ−[２，２’；６’，２’’]−ターピリジン６．２ｇ、１Ｍ炭酸カリウム水溶液５９．２ｍｌ、テトラキス（トリフェニルホスフィン）パラジウム（０）０．３９ｇ、トルエン１３１ｍｌ、エタノール３３ｍｌを窒素雰囲気下、反応容器に加え、攪拌しながら１８時間加熱還流した。室温まで冷却し、水１００ｍｌ、トルエン１００ｍｌを加えて分液し、有機層をさらに水１００ｍｌで洗浄した。有機層を無水硫酸マグネシウムで脱水した後、濃縮することによって粗製物を得た。粗製物をカラムクロマトグラフ（担体：ＮＨシリカゲル、溶離液：クロロホルム／ｎ−ヘキサン）によって精製し、１，３，５−トリス（２，２’；６’，２’’−ターピリジン−６−イル）ベンゼン（化合物１−８）１．８ｇ（収率３５％）の白色粉末を得た。
【実施例２】
【０１２０】
＜３，５，３’，５’−テトラキス（２，２’−ビピリジン−６−イル）ビフェニル（化合物１−１８）の合成＞
前記実施例１と同様に、３，５，３’，５’−テトラブロモビフェニルとビス（ピナコラート）ジボロンから３，５，３’，５’−テトラキス（４，４，５，５−テトラメチル−［１，３，２］ジオキサボロラン−２−イル）ビフェニルを合成した。得られた３，５，３’，５’−テトラキス（４，４，５，５−テトラメチル−［１，３，２］ジオキサボロラン−２−イル）ビフェニル３．２ｇ、６−ブロモ−２，２’−ビピリジン４．５ｇ、２Ｍ炭酸カリウム水溶液２８．７ｍｌ、テトラキス（トリフェニルホスフィン）パラジウム（０）０．３ｇ、トルエン１１０ｍｌ、エタノール２５ｍｌを窒素置換した反応容器に加え、攪拌しながら２２時間加熱還流した。室温まで冷却し、水１００ｍｌ、クロロホルム３００ｍｌを加えて分液し、有機層をさらに水１００ｍｌで洗浄した。有機層を無水硫酸マグネシウムで脱水した後、濃縮することによって粗製物を得た。粗製物をカラムクロマトグラフ（担体：ＮＨシリカゲル、溶離液：クロロホルム／ｎ−ヘキサン）によって精製し、３，５，３’，５’−テトラキス（２，２’−ビピリジン−６−イル）ビフェニル（化合物１−１８）２．４ｇ（収率６４％）の白色粉末を得た。【０１２１】
［合成例１］
（１，３，５−トリス（２，２’−ビピリジン−６−イル）ベンゼン（化合物１−２）の合成）
実施例１で得られた、前記１，３，５−トリス（４，４，５，５−テトラメチル−［１，３，２］ジオキサボロラン−２−イル）ベンゼン２．５ｇ、６−ブロモ−２，２’−ビピリジン３．８ｇ、１Ｍ炭酸カリウム水溶液３２．３ｍｌ、テトラキス（トリフェニルホスフィン）パラジウム（０）０．３２ｇ、トルエン１０８ｍｌ、エタノール２７ｍｌを窒素雰囲気下、反応容器に加え、攪拌しながら１８時間加熱還流した。室温まで冷却し、水１００ｍｌ、トルエン１００ｍｌを加えて分液し、有機層をさらに水１００ｍｌで洗浄した。有機層を無水硫酸マグネシウムで脱水した後、濃縮することによって粗製物を得た。粗製物をカラムクロマトグラフ（担体：ＮＨシリカゲル、溶離液：クロロホルム／ｎ−ヘキサン）によって精製し、１，３，５−トリス（２，２’−ビピリジン−６−イル）ベンゼン（化合物１−２）１．１ｇ（収率３８％）の白色粉末を得た。
【実施例３】
【０１２２】
有機ＥＬ素子は、図２に示すように、ガラス基板１上に透明陽極２としてＩＴＯ電極をあらかじめ形成したものの上に、正孔注入層３、正孔輸送層４、発光層５、電子輸送層７、電子注入層８、陰極（アルミニウム電極）９の順に蒸着して作製した。膜厚１５０ｎｍのＩＴＯを成膜したガラス基板１をイソプロピルアルコール中にて超音波洗浄を２０分間行った後、１５０℃に加熱したホットプレート上にて２０分間煮沸洗浄を行った。その後、このＩＴＯ付きガラス基板を真空蒸着機内に取り付け、酸素プラズマ処理５分間行った後に、０．００１Ｐａ以下まで減圧した。【０１２３】
続いて、透明電極２を覆うように正孔注入層３として、下記構造式の化合物３−１を膜厚２０ｎｍとなるように形成した。この正孔注入層３の上に、正孔輸送層４として下記構造式の化合物４−１を膜厚４０ｎｍとなるように形成した。この正孔輸送層４の上に、発光層５として下記構造式の化合物６と下記構造式の化合物７を、蒸着速度比が化合物６：化合物７＝５：９５となる蒸着速度で二元蒸着を行い、膜厚３０ｎｍとなるように形成した。この発光層５の上に、電子輸送層７として下記構造式の化合物１−８を膜厚３０ｎｍとなるように形成した。この電子輸送層７の上に、電子注入層８としてフッ化リチウムを膜厚０．５ｎｍとなるように形成した。最後に、アルミニウムを１５０ｎｍ蒸着して陰極９を形成した。
作製した有機ＥＬ素子について、大気中、常温下で直流電圧を印加することによって特性測定を行なった。その結果、電流密度１０ｍＡ／ｃｍ２の電流を流したときの駆動電圧は、３．７０Ｖであった。【０１２４】
【化６２】
2009151039.tif 000064
【０１２５】
【化６３】
2009151039.tif 000065
【０１２６】
【化６４】
2009151039.tif 000066
【０１２７】
【化６５】
2009151039.tif 000067
【０１２８】
【化６６】
2009151039.tif 000068
【実施例４】
【０１２９】
実施例３において、電子輸送層７として化合物１−８に代えて下記構造式の化合物１−２を膜厚３０ｎｍとなるように形成した以外は、同様の方法で有機ＥＬ素子を作製した。
作製した有機ＥＬ素子について、大気中、常温下で直流電圧を印加することによって特性測定を行なった。その結果、電流密度１０ｍＡ／ｃｍ２の電流を流したときの駆動電圧は、３．６８Ｖであった。【０１３０】
【化６７】
2009151039.tif 000069
【実施例５】
【０１３１】
実施例３において、電子輸送層７として化合物１−８に代えて下記構造式の化合物１−３を膜厚３０ｎｍとなるように形成した以外は、同様の方法で有機ＥＬ素子を作製した。
作製した有機ＥＬ素子について、大気中、常温下で直流電圧を印加することによって特性測定を行なった。その結果、電流密度１０ｍＡ／ｃｍ２の電流を流したときの駆動電圧は、３．７８Ｖであった。【０１３２】
【化６８】
2009151039.tif 000070
【実施例６】
【０１３３】
実施例３において、電子輸送層７として化合物１−８に代えて下記構造式の化合物１−６を膜厚３０ｎｍとなるように形成した以外は、同様の方法で有機ＥＬ素子を作製した。
作製した有機ＥＬ素子について、大気中、常温下で直流電圧を印加することによって特性測定を行なった。その結果、電流密度１０ｍＡ／ｃｍ２の電流を流したときの駆動電圧は、３．７３Ｖであった。【０１３４】
【化６９】
2009151039.tif 000071
【実施例７】
【０１３５】
実施例３において、電子輸送層７として化合物１−８に代えて下記構造式の化合物１−１８を膜厚３０ｎｍとなるように形成した以外は、同様の方法で有機ＥＬ素子を作製した。
作製した有機ＥＬ素子について、大気中、常温下で直流電圧を印加することによって特性測定を行なった。その結果、電流密度１０ｍＡ／ｃｍ２の電流を流したときの駆動電圧は、３．７５Ｖであった。【０１３６】
【化７０】
2009151039.tif 000072
【実施例８】
【０１３７】
実施例３において、正孔注入層３として化合物３−１に代えて下記構造式の化合物３−４を膜厚２０ｎｍとなるように形成した以外は、同様の方法で有機ＥＬ素子を作製した。
作製した有機ＥＬ素子について、大気中、常温下で直流電圧を印加することによって特性測定を行なった。その結果、電流密度１０ｍＡ／ｃｍ２の電流を流したときの駆動電圧は、３．７７Ｖであった。【０１３８】
【化７１】
2009151039.tif 000073
【実施例９】
【０１３９】
実施例３において、正孔注入層３として化合物３−１に代えて下記構造式の化合物３−６を膜厚２０ｎｍとなるように形成した以外は、同様の方法で有機ＥＬ素子を作製した。
作製した有機ＥＬ素子について、大気中、常温下で直流電圧を印加することによって特性測定を行なった。その結果、電流密度１０ｍＡ／ｃｍ２の電流を流したときの駆動電圧は、３．９５Ｖであった。【０１４０】
【化７２】
2009151039.tif 000074
【実施例１０】
【０１４１】
実施例３において、正孔注入層３として化合物３−１に代えて下記構造式の化合物３−１４を膜厚２０ｎｍとなるように形成した以外は、同様の方法で有機ＥＬ素子を作製した。
作製した有機ＥＬ素子について、大気中、常温下で直流電圧を印加することによって特性測定を行なった。その結果、電流密度１０ｍＡ／ｃｍ２の電流を流したときの駆動電圧は、３．８８Ｖであった。【０１４２】
【化７３】
2009151039.tif 000075
【実施例１１】
【０１４３】
実施例３において、正孔注入層３として化合物３−１に代えて下記構造式の化合物３−１５を膜厚２０ｎｍとなるように形成した以外は、同様の方法で有機ＥＬ素子を作製した。
作製した有機ＥＬ素子について、大気中、常温下で直流電圧を印加することによって特性測定を行なった。その結果、電流密度１０ｍＡ／ｃｍ２の電流を流したときの駆動電圧は、３．８５Ｖであった。【０１４４】
【化７４】
2009151039.tif 000076
【実施例１２】
【０１４５】
実施例３において、正孔輸送層４として化合物４−１に代えて下記構造式の化合物４−４を膜厚４０ｎｍとなるように形成した以外は、同様の方法で有機ＥＬ素子を作製した。
作製した有機ＥＬ素子について、大気中、常温下で直流電圧を印加することによって特性測定を行なった。その結果、電流密度１０ｍＡ／ｃｍ２の電流を流したときの駆動電圧は、３．７４Ｖであった。【０１４６】
【化７５】
2009151039.tif 000077
【実施例１３】
【０１４７】
実施例３において、正孔輸送層４として化合物４−１に代えて下記構造式の化合物４−６を膜厚４０ｎｍとなるように形成した以外は、同様の方法で有機ＥＬ素子を作製した。
作製した有機ＥＬ素子について、大気中、常温下で直流電圧を印加することによって特性測定を行なった。その結果、電流密度１０ｍＡ／ｃｍ２の電流を流したときの駆動電圧は、３．８２Ｖであった。【０１４８】
【化７６】
2009151039.tif 000078
【実施例１４】
【０１４９】
実施例３において、正孔輸送層４として化合物４−１に代えて下記構造式の化合物４−９を膜厚４０ｎｍとなるように形成した以外は、同様の方法で有機ＥＬ素子を作製した。
作製した有機ＥＬ素子について、大気中、常温下で直流電圧を印加することによって特性測定を行なった。その結果、電流密度１０ｍＡ／ｃｍ２の電流を流したときの駆動電圧は、３．８１Ｖであった。【０１５０】
【化７７】
2009151039.tif 000079
【実施例１５】
【０１５１】
実施例３において、正孔輸送層４として化合物４−１に代えて下記構造式の化合物４−１３を膜厚４０ｎｍとなるように形成した以外は、同様の方法で有機ＥＬ素子を作製した。
作製した有機ＥＬ素子について、大気中、常温下で直流電圧を印加することによって特性測定を行なった。その結果、電流密度１０ｍＡ／ｃｍ２の電流を流したときの駆動電圧は、３．７６Ｖであった。【０１５２】
【化７８】
2009151039.tif 000080
【０１５３】
［比較例１］
実施例３において、電子輸送層７として化合物１−８に代えてＡｌｑを膜厚３０ｎｍとなるように形成した以外は、同様の方法で有機ＥＬ素子を作製した。
作製した有機ＥＬ素子について、大気中、常温下で直流電圧を印加することによって特性測定を行なった。その結果、電流密度１０ｍＡ／ｃｍ２の電流を流したときの駆動電圧は、５．４３Ｖであった。【０１５４】
［比較例２］
比較例１において、正孔注入層３として化合物３−１に代えてＣｕＰｃを膜厚２０ｎｍとなるように形成した以外は、同様の方法で有機ＥＬ素子を作製した。
作製した有機ＥＬ素子について、大気中、常温下で直流電圧を印加することによって特性測定を行なった。その結果、電流密度１０ｍＡ／ｃｍ２の電流を流したときの駆動電圧は、８．３０Ｖであった。【０１５５】
比較例１と比較例２より、正孔注入層の化合物をＣｕＰｃから、化合物３−１に代えると、駆動電圧は８．３０Ｖから５．４３Ｖに低下した。ここでさらに、電子輸送層の化合物を、電子キャリアの輸送速度が速い材料である置換されたビピリジル化合物（化合物１−８）に代えることにより、実施例３に示すような、駆動電圧３．７０Ｖと大きく低下することが確認できた。これは、正孔の移動度が高い材料と電子キャリアの輸送速度が速い材料を組み合わせることにより、正孔キャリアと電子キャリアのキャリアバランスが改善されたことを示している。【０１５６】
本発明の有機ＥＬ素子は、特定のアリールアミン化合物と特定の置換されたビピリジル化合物を組み合わせることによって、有機ＥＬ素子内部のキャリアバランスを改善し、ＣｕＰｃおよびＡｌｑを用いる従来の有機ＥＬ素子と比較して、低駆動電圧、長寿命の有機ＥＬ素子を実現できることがわかった。
【産業上の利用可能性】
【０１５７】
本発明の、特定のアリールアミン化合物と特定のピリジン誘導体を組み合わせた有機ＥＬ素子は、発光効率が向上すると共に、駆動電圧が低下して、有機ＥＬ素子の耐久性を改善させることができ、例えば、家庭電化製品や照明の用途への展開が可能となった。
【図面の簡単な説明】
【０１５８】
【図１】本発明のＥＬ素子構成例を示した図である。
【図２】実施例のＥＬ素子構成を示した図である。
【符号の説明】
【０１５９】
１  ガラス基板
２  透明陽極
３  正孔注入層
４  正孔輸送層
５  発光層
６  正孔阻止層
７  電子輸送層
８  電子注入層
９  陰極
【図１】
2009151039.tif 000098
【図２】
2009151039.tif 000099
【国際調査報告】
2009151039.tif 000100
2009151039.tif 000101
2009151039.tif 000102
2009151039.tif 000103